(57)【要約】【課題】指での表面滑り性と、耐擦傷性とを同時に充足する防眩フィルムを提供する。【解決手段】表面に防眩層を有する防眩フィルムにおいて、防眩層表面の凹凸形状を、下記特性（１）〜（３）のうち少なくとも２つ以上の特性を満たす形状に調整する。  （１）算術平均粗さＲａが０．０５〜０．２５μｍである  （２）粗さ曲線要素の平均長さＲＳｍが５〜２５μｍである  （３）粗さ曲線の最大断面高さＲｔが０．１〜１μｍである  さらに、前記防眩フィルムのヘイズを１〜６０％に調整し、防眩層表面の６０°グロスを０．１〜７０％に調整する。前記防眩フィルムは、人工皮膚を貼り付けた面接触子を用いて、荷重０．２Ｎ、移動速度５０ｍｍ／秒、有効測定距離５０ｍｍの条件で測定した防眩層表面の動摩擦係数が３以下であってもよい。【選択図】なし【特許請求の範囲】
【請求項１】
表面に防眩層を有する防眩フィルムであって、ヘイズが１〜６０％、防眩層表面の６０°グロスが０．１〜７０％であり、かつ防眩層表面の凹凸形状が、下記特性（１）〜（３）のうち少なくとも２つ以上の特性を満たす防眩フィルム。
（１）算術平均粗さＲａが０．０５〜０．２５μｍである
（２）粗さ曲線要素の平均長さＲＳｍが５〜２５μｍである
（３）粗さ曲線の最大断面高さＲｔが０．１〜１μｍである
【請求項２】
特性（１）〜（３）を全て満たす請求項１記載の防眩フィルム。
【請求項３】
人工皮膚を貼り付けた面接触子を用いて、荷重０．２Ｎ、移動速度５０ｍｍ／秒、有効測定距離５０ｍｍの条件で測定した防眩層表面の動摩擦係数が３以下である請求項１または２記載の防眩フィルム。
【請求項４】
防眩層が、１種以上のポリマー成分および１種以上の硬化樹脂前駆体成分を含む硬化性組成物の硬化物である請求項１〜３のいずれかに記載の防眩フィルム。
【請求項５】
ポリマー成分が、セルロースエステル類および／または重合性基を有していてもよい（メタ）アクリル系重合体を含み、硬化樹脂前駆体成分が、ウレタン（メタ）アクリレートを含む請求項４記載の防眩フィルム。
【請求項６】
ウレタン（メタ）アクリレートの１分子中における（メタ）アクリロイル基の数が５〜２０個である請求項５記載の防眩フィルム。
【請求項７】
硬化樹脂前駆体成分が、重合性基を有するフッ素系化合物をさらに含む請求項４〜６のいずれかに記載の防眩フィルム。
【請求項８】
硬化性組成物が、フィラーをさらに含む請求項４〜７のいずれかに記載の防眩フィルム。
【請求項９】
湿式スピノーダル分解により相分離させて凹凸形状を形成する防眩層形成工程を含む請求項１〜８のいずれかに記載の防眩フィルムの製造方法。
【請求項１０】
請求項１〜８のいずれかに記載の防眩フィルムを備えた表示装置。
【請求項１１】
タッチパネル付き液晶表示装置または有機ＥＬディスプレイである請求項１０記載の表示装置。
【発明の詳細な説明】
【技術分野】
【０００１】
本発明は、タッチパネル付き液晶表示装置（ＬＣＤ）や有機エレクトロルミネッセンス（ＥＬ）ディスプレイなどの各種表示装置の表示面での外部光源の映り込みを防止するのに適しており、指による滑り触感が良好であり、かつ摩擦による擦傷がつきにくい耐擦傷性に優れた防眩フィルムならびにその製造方法および用途に関する。
【背景技術】
【０００２】
防眩フィルムは、ＬＣＤや有機ＥＬディスプレイなどの画像表示装置における表示面での外景の映り込みを防止し、視認性を向上させるためのフィルムとして広く利用されている。防眩フィルムでは、表面に凹凸形状を形成して外光を散乱反射させることにより、防眩性を発現しているが、凹凸形状の形成方法としては、バインダー樹脂に粒子を添加する方法や、複数の樹脂の相分離を利用する方法などが知られている。
【０００３】
特許第５８４６２４３号公報（特許文献１）には、光透過性基材と、この光透過性基材上に防眩層を備えてなる光学積層体であって、前記防眩層の最表面が凹凸形状を有し、凹凸部の平均傾斜角をθａとし、凹凸の平均粗さをＲｚとし、凹凸の平均間隔Ｓｍとし、ＲｚとＳｍとの比率ψを比率ψ≡Ｒｚ／Ｓｍと定義し、基準長さを０．２５ｍｍとしてθａ、Ｒｚを測定し、基準長さを０．８０ｍｍとしてＳｍを測定した場合に、θａが１．２〜２．５°、比率ψが０．０１６〜０．１２１を同時に満たし、前記光学積層体の内部ヘイズおよび表面ヘイズが、それぞれ０〜５０％および０．５〜４．５％である光学積層体が開示されている。
【０００４】
特開２０１５−１２５２３４号公報（特許文献２）には、透明基材の一方の面に、海島構造からなる防眩層が形成された防眩性フィルムであって、前記海島構造は、海領域が第一樹脂成分、島領域が第二樹脂成分をそれぞれ含み、前記島領域の第二樹脂成分中には凝集した微粒子が含まれ、ヘイズが０．３〜５％であり、前記防眩層表面が、算術平均粗さＲａ４０〜１５０ｎｍ、凹凸の平均間隔Ｓｍ４０〜１５０μｍである防眩性フィルムが開示されている。
【０００５】
特開２０１６−３３５５７４号公報（特許文献３）には、透明基材と、この透明基材の少なくとも一方の面に配置された防眩層とを備え、この防眩層の該透明基材とは反対側の表面が凹凸面であり、この凹凸面の平均間隔Ｓｍが１５０〜３５０μｍであり、平均傾斜角θａが０．１〜２．５°であり、算術平均表面粗さＲａが０．０５〜０．５μｍである防眩フィルムが開示されている。
【０００６】
特許第６１９０５８１号公報（特許文献４）には、複数の樹脂成分の相分離に伴って形成された長細状凸部を表面に有する防眩層を含む防眩フィルムであって、１０〜４０％のヘイズを有し、前記長細状凸部が、分岐構造を有し、かつ合計長さが１００μｍ以上であるとともに、前記防眩層の表面に前記長細状凸部が１ｍｍ２当たり１以上存在し、かつ分岐構造を有する長細状凸部と他の凸部との長さ比が、前者／後者＝１００／０〜７０／３０である防眩フィルムが開示されている。
【０００７】
しかし、これらの防眩フィルムでは、近年の高精細のＬＣＤや有機ＥＬディスプレイに対応させるために、表面層の凹凸をより粗くすると、防眩性は高くなるものの、凹凸のばらつきも大きくなる。そのため、摩擦が発生した場合には、凹凸の高い部分に力が集中し、凹凸構造の状態によっては削れや粒子の欠落が発生する虞があり、耐擦傷性が不十分であった。
【先行技術文献】
【特許文献】
【０００８】
【特許文献１】特許第５８４６２４３号公報（請求項１）
【特許文献２】特開２０１５−１２５２３４号公報（請求項１および２）
【特許文献３】特開２０１６−３３５５７４号公報（請求項１）
【特許文献４】特許第６１９０５８１号公報（請求項１および３）
【発明の概要】
【発明が解決しようとする課題】
【０００９】
従って、本発明の目的は、防眩性と、指での表面滑り性と、耐擦傷性とを同時に充足する防眩フィルムおよびその製造方法を提供することにある。
【課題を解決するための手段】
【００１０】
本発明者らは、前記課題を達成するため鋭意検討の結果、防眩層表面の凹凸形状を特定の形状に調整し、さらにヘイズおよび防眩層表面のグロスを特定の範囲に調整することにより、防眩性と、指での表面滑り性と、耐擦傷性とを同時に充足できることを見出し、本発明を完成した。
【００１１】
すなわち、本発明の防眩フィルムは、表面に防眩層を有する防眩フィルムであって、ヘイズが１〜６０％、防眩層表面の６０°グロスが０．１〜７０％であり、かつ防眩層表面の凹凸形状が、下記特性（１）〜（３）のうち少なくとも２つ以上の特性を満たす。
【００１２】
（１）算術平均粗さＲａが０．０５〜０．２５μｍである
（２）粗さ曲線要素の平均長さＲＳｍが５〜２５μｍである
（３）粗さ曲線の最大断面高さＲｔが０．１〜１μｍである。
【００１３】
前記防眩フィルムは、前記特性（１）〜（３）を全て満たすのが好ましい。前記防眩フィルムは、人工皮膚を貼り付けた面接触子を用いて、荷重０．２Ｎ、移動速度５０ｍｍ／秒、有効測定距離５０ｍｍの条件で測定した防眩層表面の動摩擦係数が３以下であってもよい。前記防眩層は、１種以上のポリマー成分および１種以上の硬化樹脂前駆体成分を含む硬化性組成物の硬化物であってもよい。前記ポリマー成分は、セルロースエステル類および／または重合性基を有していてもよい（メタ）アクリル系重合体を含んでいてもよい。前記硬化樹脂前駆体成分は、ウレタン（メタ）アクリレートを含んでいてもよい。前記ウレタン（メタ）アクリレートの１分子中における（メタ）アクリロイル基の数は５〜２０個であってもよい。前記硬化樹脂前駆体成分は、重合性基を有するフッ素系化合物をさらに含んでいてもよい。前記硬化性組成物は、フィラーをさらに含んでいてもよい。
【００１４】
本発明には、湿式スピノーダル分解により相分離させて凹凸形状を形成する防眩層形成工程を含む前記防眩フィルムの製造方法も含まれる。
【００１５】
本発明には、前記防眩フィルムを備えた表示装置も含まれる。この表示装置は、タッチパネル付き液晶表示装置または有機ＥＬディスプレイであってもよい。
【００１６】
なお、本明細書および特許請求の範囲において、（メタ）アクリレートは、メタクリル酸エステル、アクリル酸エステルの双方を含む。
【発明の効果】
【００１７】
本発明では、防眩層表面の凹凸形状が特定の形状に調整され、さらにヘイズおよび防眩層表面のグロスも特定の範囲に調整されているため、防眩性と指での表面滑り性と耐擦傷性とを同時に充足できる。
【発明を実施するための形態】
【００１８】
［防眩層］
本発明の防眩フィルムは、特定の表面形状を有し、特定の光学特性を発現するための防眩層を表面に有していればよく、防眩層の材質や構造は限定されないが、微細な凹凸形状が表面に形成された透明材料で形成されており、この凹凸形状によって表面反射による外景の映り込みを抑制して防眩性を向上できる。
【００１９】
防眩層は、透明材料で形成されていればよく、有機材料および無機材料のいずれの材料で形成されていてもよいが、生産性や取り扱い性などの点から、樹脂成分を含む組成物で形成された防眩層が好ましい。防眩層の表面は、前述のように、通常、凹凸形状を有しており、この凹凸形状は、特に限定されず、物理的な加工や型を用いた転写などによって形成された凹凸形状であってもよいが、生産性などの点から、樹脂成分を含む組成物で形成された防眩層において、樹脂成分の相分離構造によって形成された微細な凹凸形状や粒子の形状に対応した微細な凹凸形状であってもよい。なかでも、１種以上の硬化樹脂前駆体成分を含む硬化性組成物の硬化物において、液相からのスピノーダル分解（湿式スピノーダル分解）により形成された凹凸形状や、粒子（例えば、ポリアミド粒子などの熱可塑性樹脂粒子や、架橋ポリ（メタ）アクリル酸エステル粒子、架橋ポリスチレン系粒子、架橋ポリウレタン粒子などの架橋高分子粒子、シリカ粒子などの無機粒子など）を含有させて粒子形状によって形成された凹凸形状が好ましく、ばらつきの小さい規則的な凹凸形状を形成し易い点から、湿式スピノーダル分解により形成された凹凸形状が特に好ましい。
【００２０】
湿式スピノーダル分解により形成された凹凸形状を有する防眩層は、１種以上のポリマー成分および１種以上の硬化樹脂前駆体成分を含む硬化性組成物の硬化物であってもよい。詳しくは、防眩層は、１種以上のポリマー成分と１種以上の硬化樹脂前駆体成分と溶媒とを含む組成物（混合液）を用い、この組成物の液相から、溶媒を乾燥などにより蒸発または除去する過程で、濃縮に伴って、スピノーダル分解による相分離が生じ、相間距離が比較的規則的な相分離構造を形成できる。より具体的には、前記湿式スピノーダル分解は、通常、前記組成物（均一溶液）を基材層などの支持体の上にコーティングし、塗布層から溶媒を蒸発させることにより行うことができる。
【００２１】
（ポリマー成分）
ポリマー成分としては、通常、熱可塑性樹脂が使用される。熱可塑性樹脂としては、透明性が高く、スピノーダル分解により前述の表面凹凸形状を形成できれば特に限定されないが、例えば、スチレン系樹脂、（メタ）アクリル系重合体、有機酸ビニルエステル系重合体、ビニルエーテル系重合体、ハロゲン含有樹脂、ポリオレフィン（脂環式ポリオレフィンを含む）、ポリカーボネート、ポリエステル、ポリアミド、熱可塑性ポリウレタン、ポリスルホン系樹脂（ポリエーテルスルホン、ポリスルホンなど）、ポリフェニレンエーテル系樹脂（２，６−キシレノールの重合体など）、セルロース誘導体（セルロースエステル類、セルロースカーバメート類、セルロースエーテル類など）、シリコーン樹脂（ポリジメチルシロキサン、ポリメチルフェニルシロキサンなど）、ゴムまたはエラストマー（ポリブタジエン、ポリイソプレンなどのジエン系ゴム、スチレン−ブタジエン共重合体、アクリロニトリル−ブタジエン共重合体、アクリルゴム、ウレタンゴム、シリコーンゴムなど）などが例示できる。これらの熱可塑性樹脂は、単独でまたは二種以上組み合わせて使用できる。
【００２２】
これらのポリマー成分のうち、スチレン系樹脂、（メタ）アクリル系重合体、酢酸ビニル系重合体、ビニルエーテル系重合体、ハロゲン含有樹脂、脂環式ポリオレフィン、ポリカーボネート、ポリエステル、ポリアミド、セルロース誘導体、シリコーン系樹脂、ゴムまたはエラストマーなどが汎用される。また、ポリマー成分としては、通常、非結晶性であり、かつ有機溶媒（特に複数のポリマー成分や硬化樹脂前駆体成分を溶解可能な共通溶媒）に可溶なポリマー成分が使用される。特に、成形性または製膜性、透明性や耐候性の高いポリマー成分、例えば、スチレン系樹脂、（メタ）アクリル系重合体、脂環式ポリオレフィン、ポリエステル、セルロース誘導体（セルロースエステル類など）などが好ましく、（メタ）アクリル系重合体、セルロースエステル類が特に好ましい。
【００２３】
（メタ）アクリル系重合体としては、（メタ）アクリル系単量体の単独または共重合体、（メタ）アクリル系単量体と共重合性単量体との共重合体などが使用できる。（メタ）アクリル系単量体には、例えば、（メタ）アクリル酸；（メタ）アクリル酸メチル、（メタ）アクリル酸エチル、（メタ）アクリル酸ブチル、（メタ）アクリル酸ｔ−ブチル、（メタ）アクリル酸イソブチル、（メタ）アクリル酸ヘキシル、（メタ）アクリル酸オクチル、（メタ）アクリル酸２−エチルヘキシルなどの（メタ）アクリル酸Ｃ１−１０アルキル；（メタ）アクリル酸シクロヘキシルなどの（メタ）アクリル酸シクロアルキル；（メタ）アクリル酸フェニルなどの（メタ）アクリル酸アリール；ヒドロキシエチル（メタ）アクリレート、ヒドロキシプロピル（メタ）アクリレートなどのヒドロキシアルキル（メタ）アクリレート；グリシジル（メタ）アクリレート；Ｎ，Ｎ−ジアルキルアミノアルキル（メタ）アクリレート；（メタ）アクリロニトリル；トリシクロデカンなどの脂環式炭化水素基を有する（メタ）アクリレートなどが例示できる。共重合性単量体には、スチレンなどのスチレン系単量体、ビニルエステル系単量体、無水マレイン酸、マレイン酸、フマル酸などが例示できる。これらの単量体は、単独でまたは二種以上組み合わせて使用できる。
【００２４】
（メタ）アクリル系重合体としては、例えば、ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸エステル−スチレン共重合体（ＭＳ樹脂など）などが例示できる。これらのうち、ポリ（メタ）アクリル酸メチルなどのポリ（メタ）アクリル酸Ｃ１−６アルキル、特にメタクリル酸メチルを主成分（５０〜１００質量％、好ましくは７０〜１００質量％程度）とするメタクリル酸メチル系重合体が好ましい。
【００２５】
セルロースエステル類としては、例えば、脂肪族有機酸エステル（セルロースジアセテート、セルローストリアセテートなどのセルロースアセテート；セルロースプロピオネート、セルロースブチレート、セルロースアセテートプロピオネート、セルロースアセテートブチレートなどのＣ１−６脂肪族カルボン酸エステルなど）、芳香族有機酸エステル（セルロースフタレート、セルロースベンゾエートなどのＣ７−１２芳香族カルボン酸エステル）、無機酸エステル類（例えば、リン酸セルロース、硫酸セルロースなど）などが例示でき、酢酸・硝酸セルロースエステルなどの混合酸エステルであってもよい。これらのセルロースエステル類は、単独でまたは二種以上組み合わせて使用できる。これらのうち、セルロースジアセテート、セルローストリアセテート、セルロースアセテートプロピオネート、セルロースアセテートブチレートなどのセルロースＣ２−４アシレートが好ましく、セルロースアセテートプロピオネートなどのセルロースアセテートＣ３−４アシレートが特に好ましい。
【００２６】
ポリマー成分［特に（メタ）アクリル系重合体］は、硬化反応に関与する官能基（または硬化樹脂前駆体成分と反応可能な官能基）を有するポリマーであってもよい。前記ポリマーは、官能基を主鎖に有していてもよく、側鎖に有していてもよい。前記官能基は、共重合や共縮合などにより主鎖に導入されてもよいが、通常、側鎖に導入される。このような官能基としては、縮合性基や反応性基（例えば、ヒドロキシル基、酸無水物基、カルボキシル基、アミノ基またはイミノ基、エポキシ基、グリシジル基、イソシアネート基など）、重合性基［例えば、ビニル、プロペニル、イソプロペニル、ブテニル、アリルなどのＣ２−６アルケニル基、エチニル、プロピニル、ブチニルなどのＣ２−６アルキニル基、ビニリデンなどのＣ２−６アルケニリデン基、またはこれらの重合性基を有する基（（メタ）アクリロイル基など）など］などが例示できる。これらの官能基のうち、重合性基が好ましい。
【００２７】
重合性基を側鎖に導入する方法としては、例えば、反応性基や縮合性基などの官能基を有する熱可塑性樹脂と、前記官能基との反応性基を有する重合性化合物とを反応させる方法などが例示できる。
【００２８】
官能基を有する熱可塑性樹脂において、官能基としては、カルボキシル基またはその酸無水物基、ヒドロキシル基、アミノ基、エポキシ基などが例示できる。
【００２９】
官能基を有する熱可塑性樹脂がカルボキシル基またはその酸無水物基を有する熱可塑性樹脂である場合、前記官能基との反応性基を有する重合性化合物としては、例えば、エポキシ基やヒドロキシル基、アミノ基、イソシアネート基などを有する重合性化合物などが例示できる。これらのうち、エポキシ基を有する重合性化合物、例えば、エポキシシクロヘキセニル（メタ）アクリレートなどのエポキシシクロＣ５−８アルケニル（メタ）アクリレート、グリシジル（メタ）アクリレート、アリルグリシジルエーテルなどが汎用される。
【００３０】
代表的な例としては、カルボキシル基またはその酸無水物基を有する熱可塑性樹脂とエポキシ基含有化合物、特に（メタ）アクリル系重合体（（メタ）アクリル酸−（メタ）アクリル酸エステル共重合体など）とエポキシ基含有（メタ）アクリレート（エポキシシクロアルケニル（メタ）アクリレートやグリシジル（メタ）アクリレートなど）との組み合わせが例示できる。具体的には、（メタ）アクリル系重合体のカルボキシル基の一部に重合性不飽和基を導入したポリマー、例えば、（メタ）アクリル酸−（メタ）アクリル酸エステル共重合体のカルボキシル基の一部に、３，４−エポキシシクロヘキセニルメチルアクリレートのエポキシ基を反応させて、側鎖に重合性基（光重合性不飽和基）を導入した（メタ）アクリル系重合体（サイクロマーＰ、（株）ダイセル製）などが使用できる。
【００３１】
熱可塑性樹脂に対する硬化反応に関与する官能基（特に重合性基）の導入量は、熱可塑性樹脂１ｋｇに対して、例えば０．００１〜１０モル、好ましくは０．０１〜５モル、さらに好ましくは０．０２〜３モル程度である。
【００３２】
これらのポリマー成分は、適宜組み合わせて使用できる。すなわち、ポリマー成分は、複数のポリマーで構成されていてもよい。複数のポリマーは、湿式スピノーダル分解により、相分離可能であってもよい。また、複数のポリマーは、互いに非相溶であってもよい。複数のポリマーを組み合わせる場合、第１のポリマーと第２のポリマーとの組み合わせは特に制限されないが、加工温度付近で互いに非相溶な複数のポリマー、例えば、互いに非相溶な２つのポリマーとして適当に組み合わせて使用できる。例えば、第１のポリマーが（メタ）アクリル系重合体（例えば、ポリメタクリル酸メチル、重合性基を有する（メタ）アクリル系重合体など）である場合、第２のポリマーは、セルロースエステル類（セルロースアセテートプロピオネートなどのセルロースアセテートＣ３−４アシレートなど）、ポリエステル（ウレタン変性ポリエステルなど）であってもよい。
【００３３】
さらに、硬化後の耐擦傷性の観点から、複数のポリマーのうち、少なくとも一つのポリマー、例えば、互いに非相溶なポリマーのうち一方のポリマー（第１のポリマーと第２のポリマーとを組み合わせる場合、少なくとも一方のポリマー）が硬化樹脂前駆体成分と反応可能な官能基（特に重合性基）を側鎖に有するポリマーであるのが好ましい。
【００３４】
第１のポリマーと第２のポリマーとの質量割合は、例えば、前者／後者＝１／９９〜９９／１、好ましくは１０／９０〜９７／３程度の範囲から選択でき、第１のポリマーが（メタ）アクリル系重合体であり、第２のポリマーがセルロースエステル類である場合、両ポリマーの質量割合は、前者／後者＝３０／７０〜９５／５、好ましくは５０／５０〜９０／１０、さらに好ましくは６０／４０〜８５／１５（特に７０／３０〜８０／２０）程度である。本発明では、両ポリマーの割合を調整することによって、防眩層の表面形状およびヘイズを調整でき、セルロースエステル類の割合を増加させることにより、表面形状であるＲａ、ＲＳｍおよびＲｔを小さくして、ヘイズも低減できる。なお、両ポリマーの具体的な割合は、後述する硬化樹脂前駆体成分の種類などに応じて適宜選択できる。
【００３５】
なお、相分離構造を形成するためのポリマーとしては、前記非相溶な２つのポリマー以外にも、前記熱可塑性樹脂や他のポリマーが含まれていてもよい。
【００３６】
ポリマー成分のガラス転移温度は、例えば−１００℃〜２５０℃、好ましくは−５０℃〜２３０℃、さらに好ましくは０〜２００℃程度（例えば５０〜１８０℃程度）の範囲から選択できる。なお、表面硬度の観点から、ガラス転移温度は５０℃以上（例えば７０〜２００℃程度）、好ましくは１００℃以上（例えば１００〜１７０℃程度）であるのが有利である。ポリマー成分の重量平均分子量は、例えば１，０００，０００以下、好ましくは１，０００〜５００，０００程度の範囲から選択できる。
【００３７】
（硬化樹脂前駆体成分）
硬化樹脂前駆体成分としては、熱や活性エネルギー線（紫外線や電子線など）などにより反応する官能基を有する化合物であり、熱や活性エネルギー線などにより硬化または架橋して樹脂（特に硬化または架橋樹脂）を形成可能な種々の硬化性化合物を使用できる。前記硬化樹脂前駆体成分としては、例えば、熱硬化性化合物または樹脂［エポキシ基、重合性基、イソシアネート基、アルコキシシリル基、シラノール基などを有する低分子量化合物（例えば、エポキシ系樹脂、不飽和ポリエステル系樹脂、ウレタン系樹脂、シリコーン系樹脂など）など］、活性光線（紫外線など）により硬化可能な光硬化性化合物（光硬化性モノマー、オリゴマーなどの紫外線硬化性化合物など）などが例示でき、光硬化性化合物は、ＥＢ（電子線）硬化性化合物などであってもよい。なお、光硬化性モノマー、オリゴマーや低分子量であってもよい光硬化性樹脂などの光硬化性化合物を、単に「光硬化性樹脂」という場合がある。
【００３８】
光硬化性化合物には、例えば、単量体、オリゴマー（または樹脂、特に低分子量樹脂）が含まれる。
【００３９】
単量体としては、例えば、単官能性単量体［（メタ）アクリル酸エステルなどの（メタ）アクリル系単量体、ビニルピロリドンなどのビニル系単量体、イソボルニル（メタ）アクリレート、アダマンチル（メタ）アクリレートなどの橋架環式炭化水素基を有する（メタ）アクリレートなど］、少なくとも２つの重合性不飽和結合を有する多官能性単量体［エチレングリコールジ（メタ）アクリレート、プロピレングリコールジ（メタ）アクリレート、ブタンジオールジ（メタ）アクリレート、ネオペンチルグリコールジ（メタ）アクリレート、ヘキサンジオールジ（メタ）アクリレートなどのアルキレングリコールジ（メタ）アクリレート；ジエチレングリコールジ（メタ）アクリレート、ジプロピレングリコールジ（メタ）アクリレート、ポリオキシテトラメチレングリコールジ（メタ）アクリレートなどの（ポリ）オキシアルキレングリコールジ（メタ）アクリレート；トリシクロデカンジメタノールジ（メタ）アクリレート、アダマンタンジ（メタ）アクリレートなどの橋架環式炭化水素基を有するジ（メタ）アクリレート；グリセリントリ（メタ）アクリレート、トリメチロールプロパントリ（メタ）アクリレート、トリメチロールエタントリ（メタ）アクリレート、ペンタエリスリトールトリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどの３〜６程度の重合性不飽和結合を有する多官能性単量体など］などが例示できる。これらのうち、少なくとも２つの（メタ）アクリロイル基を有する多官能（メタ）アクリレートが汎用される。
【００４０】
オリゴマーまたは樹脂としては、ビスフェノールＡ−アルキレンオキサイド付加体の（メタ）アクリレート、エポキシ（メタ）アクリレート、ポリエステル（メタ）アクリレート、ウレタン（メタ）アクリレート、シリコーン（メタ）アクリレートなどが例示できる。
【００４１】
これらの光硬化性化合物は、単独でまたは二種以上組み合わせて使用できる。これらのうち、短時間で硬化できる光硬化性化合物、例えば、紫外線硬化性化合物（モノマー、オリゴマーや低分子量であってもよい樹脂など）、ＥＢ硬化性化合物が好ましい。特に、実用的に有利な樹脂前駆体は、紫外線硬化性樹脂である。特に、本発明では、光硬化性化合物は、高い防眩性とギラツキの抑制とを両立できる点から、ウレタン（メタ）アクリレートを含むのが好ましい。
【００４２】
ウレタン（メタ）アクリレートは、ポリイソシアネート類に活性水素原子を有する（メタ）アクリレートを反応させて得られたウレタン（メタ）アクリレートであってもよい。
【００４３】
ポリイソシアネート類は、ポリイソシアネートとポリオール（例えば、ポリエステルポリエステル、ポリエーテルポリエステルなど）との反応により生成し、遊離のイソシアネート基を有するウレタンプレポリマーであってもよいが、耐擦傷性の点から、ポリイソシアネートが好ましい。
【００４４】
ポリイソシアネートとしては、例えば、脂肪族ポリイソシアネート、脂環族ポリイソシアネート、芳香脂肪族ポリイソシアネート、芳香族ポリイソシアネート、ポリイソシアネートの誘導体などが例示できる。
【００４５】
脂肪族ポリイソシアネートとしては、例えば、テトラメチレンジイソシアネート、ヘキサメチレンジイソシアネート（ＨＤＩ）、トリメチルヘキサメチレンジイソシアネートなどのＣ２−１６アルカンジイソシアネートなどが挙げられる。脂環族ポリイソシアネートとしては、例えば、１，４−シクロヘキサンジイソシアネート、イソホロンジイソシアネート（ＩＰＤＩ）、４，４’−メチレンビス（シクロヘキシルイソシアネート）、水添キシリレンジイソシアネート、ノルボルナンジイソシアネートなどが挙げられる。芳香脂肪族ポリイソシアネートとしては、例えば、キシリレンジイソシアネート（ＸＤＩ）、テトラメチルキシリレンジイソシアネートなどが挙げられる。芳香族ポリイソシアネートとしては、例えば、フェニレンジイソシアネート、１，５−ナフタレンジイソシアネート（ＮＤＩ）、ジフェニルメタンジイソシアネート（ＭＤＩ）、トリレンジイソシアネート（ＴＤＩ）、４，４’−トルイジンジイソシアネート、４，４’−ジフェニルエーテルジイソシアネートなどが挙げられる。ポリイソシアネートの誘導体としては、例えば、ダイマーやトリマーなどの多量体、ビウレット、アロファネート、カルボジイミド、ウレットジオンなどが挙げられる。これらのポリイソシアネートは、単独でまたは二種以上組み合わせて使用できる。
【００４６】
これらのポリイソシアネートのうち、耐擦傷性と光学特性とを両立できる点から、無黄変タイプのジイソシアネートまたはその誘導体、例えば、ＨＤＩなどの脂肪族ジイソシアネート、ＩＰＤＩ、水添ＸＤＩなどの脂環族ジイソシアネートなどの無黄変性ジイソシアネートまたはその誘導体が好ましく、ＨＤＩなどのＣ４−１２アルカンジイソシアネート（特にＣ５−８アルカンジイソシアネート）が特に好ましい。
【００４７】
活性水素原子を有する（メタ）アクリレートとしては、例えば、２−ヒドロキシエチル（メタ）アクリレート、２−ヒドロキシプロピル（メタ）アクリレートなどのヒドロキシＣ２−６アルキル（メタ）アクリレート、２−ヒドロキシ−３−メトキシプロピル（メタ）アクリレートなどのヒドロキシアルコキシＣ２−６アルキル（メタ）アクリレート；ジトリメチロールエタントリ（メタ）アクリレート、ジトリメチロールプロパントリ（メタ）アクリレート、ペンタエリスリトールジ（メタ）アクリレート、ペンタエリスリトールトリ（メタ）アクリレート、ジペンタエリスリトールペンタ（メタ）アクリレートなど多価アルコールの（メタ）アクリル酸部分エステルなどが挙げられる。これらの（メタ）アクリレートは、単独でまたは二種以上組み合わせて使用できる。これらのうち、耐擦傷性の点から、ペンタエリスリトールトリ（メタ）アクリレート、ジペンタエリスリトールペンタ（メタ）アクリレートなどの多価アルコールの（メタ）アクリル酸部分エステルが好ましい。
【００４８】
ウレタン（メタ）アクリレートの１分子中における（メタ）アクリロイル基の数（官能基数）は、２個以上（２官能以上）であればよいが、例えば２〜３０個、好ましくは３〜２５個（例えば５〜２０個）、さらに好ましくは８〜１８個（特に９〜１５個）程度である。前記官能基の数が少なすぎると、耐擦傷性が低下する虞がある。
【００４９】
ウレタン（メタ）アクリレートの重量平均分子量は、特に限定されないが、ゲルパーミエーションクロマトグラフィ（ＧＰＣ）において、ポリスチレン換算で、５０００以下（例えば５００〜５０００）であってもよく、例えば５５０〜４０００、好ましくは６００〜３０００、さらに好ましくは８００〜２０００（特に１０００〜１５００）程度であってもよい。分子量が大きすぎると、耐擦傷性が低下する虞がある。
【００５０】
光硬化性化合物は、前記ウレタン（メタ）アクリレートに加えて、表面改質できる点から。フッ素含有硬化性化合物（フッ素原子を含有する前駆体成分または重合性基を有するフッ素系化合物）を含むのが好ましい。
【００５１】
フッ素含有硬化性化合物としては、前記単量体およびオリゴマーのフッ化物、例えば、フッ化アルキル（メタ）アクリレート［例えば、パーフルオロオクチルエチル（メタ）アクリレートやトリフルオロエチル（メタ）アクリレートなど］、フッ化（ポリ）オキシアルキレングリコールジ（メタ）アクリレート［例えば、フルオロエチレングリコールジ（メタ）アクリレート、フルオロポリエチレングリコールジ（メタ）アクリレート、フルオロプロピレングリコールジ（メタ）アクリレートなど］、フッ素含有エポキシ樹脂、フッ素含有ウレタン系樹脂などが挙げられる。これらのうち、（メタ）アクリロイル基を有するフルオロポリエーテル化合物が好ましい。フッ素含有硬化性化合物は、市販のフッ素系重合性レベリング剤であってもよい。
【００５２】
フッ素含有硬化性化合物の割合は、硬化性組成物（全固形分）１００質量部に対して、例えば０．１〜５質量部、好ましくは０．２〜４質量部、さらに好ましくは０．３〜３質量部（特に０．５〜２質量部）である。フッ素含有硬化性化合物の割合が少なすぎると、相分離を促進する効果が低下する虞があり、多すぎると、耐擦傷性が低下する虞がある。
【００５３】
硬化樹脂前駆体成分は、その種類に応じて、防眩性および耐擦傷性を向上させるために、フィラーをさらに含有していてもよい。
【００５４】
フィラーとしては、例えば、シリカ粒子、チタニア粒子、ジルコニア粒子、アルミナ粒子などの無機粒子、架橋（メタ）アクリル系重合体粒子、架橋スチレン系樹脂粒子などの有機粒子を含んでいてもよい。これらのフィラーは、単独でまたは二種以上組み合わせて使用できる。
【００５５】
これらのフィラーのうち、光学特性に優れ、スピノーダル分解により、透明性および防眩性を両立できる凹凸形状を形成し易い点から、シリカ粒子が好ましい。シリカ粒子は、防眩フィルムの透明性を向上できる点から、中実のシリカ粒子が好ましい。
【００５６】
フィラーの形状は、異方形状であってもよいが、等方形状が好ましく、球状が特に好ましい。フィラーの平均粒径は、例えば０．１〜１０μｍ、好ましくは０．５〜５μｍ、さらに好ましくは０．８〜３μｍ（特に１〜２μｍ）程度である。
【００５７】
フィラーの割合は、硬化性組成物（全固形分）１００質量部に対して、例えば１〜５０質量部、好ましくは２〜４０質量部、さらに好ましくは３〜３０質量部程度である。
【００５８】
硬化樹脂前駆体成分は、その種類に応じて、さらに硬化剤を含んでいてもよい。例えば、熱硬化性樹脂では、アミン類、多価カルボン酸類などの硬化剤を含んでいてもよく、光硬化性樹脂では光重合開始剤を含んでいてもよい。光重合開始剤としては、慣用の成分、例えば、アセトフェノン類またはプロピオフェノン類、ベンジル類、ベンゾイン類、ベンゾフェノン類、チオキサントン類、アシルホスフィンオキシド類などが例示できる。光重合開始剤などの硬化剤の割合は、硬化樹脂前駆体成分全体に対して０．１〜２０質量％、好ましくは０．５〜１０質量％、さらに好ましくは１〜８質量％程度である。
【００５９】
硬化樹脂前駆体成分は、さらに硬化促進剤を含んでいてもよい。例えば、光硬化性樹脂は、光硬化促進剤として、第三級アミン類（ジアルキルアミノ安息香酸エステルなど）、ホスフィン系光重合促進剤などを含んでいてもよい。
【００６０】
（ポリマー成分と硬化樹脂前駆体成分との組み合わせ）
本発明では、前記ポリマー成分および前記硬化樹脂前駆体成分のうち、少なくとも２つの成分が、加工温度付近で互いに相分離する組み合わせで使用される。相分離する組み合わせとしては、例えば、（ａ）複数のポリマー成分同士が互いに非相溶で相分離する組み合わせ、（ｂ）ポリマー成分と硬化樹脂前駆体成分とが非相溶で相分離する組み合わせ、（ｃ）複数の硬化樹脂前駆体成分同士が互いに非相溶で相分離する組み合わせなどが挙げられる。これらの組み合わせのうち、通常、（ａ）複数のポリマー成分同士の組み合わせや、（ｂ）ポリマー成分と硬化樹脂前駆体成分との組み合わせであり、特に（ａ）複数のポリマー成分同士の組み合わせが好ましい。相分離させる両者の相溶性が高い場合、溶媒を蒸発させるための乾燥過程で両者が有効に相分離せず、防眩層としての機能が低下する。
【００６１】
なお、ポリマー成分と硬化樹脂前駆体成分とは、通常、互いに非相溶である。ポリマー成分と硬化樹脂前駆体成分とが非相溶で相分離する場合に、ポリマー成分として複数のポリマー成分を用いてもよい。複数のポリマー成分を用いる場合、少なくとも１つのポリマー成分が硬化樹脂前駆体成分に対して非相溶であればよく、他のポリマー成分は前記硬化樹脂前駆体成分と相溶してもよい。また、互いに非相溶な２つのポリマー成分と硬化樹脂前駆体成分（特に、複数の硬化性官能基を有するモノマーまたはオリゴマー）との組み合わせであってもよい。
【００６２】
ポリマー成分を互いに非相溶な複数のポリマー成分で構成して相分離する場合、硬化樹脂前駆体成分は、非相溶な複数のポリマーのうち、少なくとも１つのポリマー成分と加工温度付近で互いに相溶する組合せで使用される。すなわち、互いに非相溶な複数のポリマー成分を、例えば、第１のポリマーと第２のポリマーとで構成する場合、硬化樹脂前駆体成分は、第１のポリマーまたは第２のポリマーのいずれかと相溶すればよく、両方のポリマー成分と相溶してもよいが、好ましくは一方のポリマー成分のみと相溶する方がよい。両方のポリマー成分に相溶する場合、第１のポリマーおよび硬化樹脂前駆体成分を主成分とした混合物と、第２のポリマーおよび硬化樹脂前駆体成分を主成分とした混合物との少なくとも二相に相分離する。
【００６３】
選択した複数のポリマー成分の相溶性が高い場合、溶媒を蒸発させるための乾燥過程でポリマー成分同士が有効に相分離せず、防眩層としての機能が低下する。複数のポリマー成分の相分離性は、双方の成分に対する良溶媒を用いて均一溶液を調製し、溶媒を徐々に蒸発させる過程で、残存固形分が白濁するか否かを目視にて確認することにより簡便に判定できる。
【００６４】
さらに、通常、ポリマー成分と、硬化樹脂前駆体成分の硬化により生成した硬化または架橋樹脂とは互いに屈折率が異なる。また、複数のポリマー成分（第１のポリマーと第２のポリマー）の屈折率も互いに異なる。ポリマー成分と硬化または架橋樹脂との屈折率の差、複数のポリマー成分（第１のポリマーと第２のポリマーと）の屈折率の差は、例えば０．０１〜０．２、好ましくは０．０５〜０．１５程度であってもよい。
【００６５】
ポリマー成分と硬化樹脂前駆体成分との割合（質量比）は、特に制限されず、例えば、前者／後者＝１／９９〜９５／５程度の範囲から選択でき、例えば２／９８〜９０／１０（例えば３／９７〜５０／５０）、好ましくは５／９５〜４０／６０、さらに好ましくは１０／９０〜３０／７０（特に１５／８５〜２５／７５）程度である。ポリマー成分の割合が少なすぎると、防眩性が低下する虞があり、逆に多すぎると、耐擦傷性が低下する虞がある。
【００６６】
（他の成分）
硬化性組成物の硬化物で形成された防眩層は、種々の添加剤、例えば、レベリング剤、安定剤（酸化防止剤、紫外線吸収剤など）、界面活性剤、水溶性高分子、充填剤、架橋剤、カップリング剤、着色剤、難燃剤、滑剤、ワックス、防腐剤、粘度調整剤、増粘剤、消泡剤などを含んでいてもよい。添加剤の割合は、防眩層全体に対して、例えば０．０１〜１０質量％（特に０．１〜５質量％）程度である。
【００６７】
（防眩層の厚み）
防眩層の厚み（平均厚み）は、例えば１〜２０μｍ、好ましくは２〜１０μｍ、さらに好ましくは３〜８μｍ（特に５〜７μｍ）程度である。なお、本明細書および特許請求の範囲において、防眩層の平均厚みは、光学式膜厚計を用いて、任意の１０箇所を測定し、平均値を算出して求めることができる。
【００６８】
［基材層］
本発明の防眩フィルムは、前記防眩層単独で形成されていてもよく、基材層と、この基材層の少なくとも一方の面に形成された防眩層とで形成されていてもよい。これらのうち、取り扱い性、機械的特性、生産性などの点から、基材層の一方の面（片面のみ）に防眩層を積層するのが好ましい。
【００６９】
基材層は、透明材料で形成されていればよく、用途に応じて選択でき、ガラスなどの無機材料であってもよいが、強度や成形性などの点から、有機材料が汎用される。有機材料としては、例えば、セルロース誘導体、ポリエステル、ポリアミド、ポリイミド、ポリカーボネート、（メタ）アクリル系重合体などが例示できる。これらのうち、セルロースエステル、ポリエステル、ポリカーボネートなどが汎用され、ポリエステル、ポリカーボネートが好ましい。
【００７０】
ポリエステルとしては、ポリエチレンテレフタレート（ＰＥＴ）、ポリエチレンナフタレート（ＰＥＮ）などのポリアルキレンアリレートなどが挙げられる。ポリカーボネートとしては、ビスフェノール型ポリカーボネートなどが挙げられる。
【００７１】
これらのうち、機械的特性や透明性などのバランスに優れる点から、ＰＥＴやＰＥＮなどのポリＣ２−４アルキレン−Ｃ６−１０アリレート、ビスフェノールＡ型ポリカーボネートが好ましい。
【００７２】
基材層も、防眩層の項で例示された慣用の添加剤を含んでいてもよい。添加剤の割合も防眩層と同様である。
【００７３】
基材層は、１軸または２軸延伸フィルムであってもよいが、低複屈折率であり、光学的に等方性に優れる点から、未延伸フィルムであってもよい。
【００７４】
基材層は、表面処理（例えば、コロナ放電処理、火炎処理、プラズマ処理、オゾンや紫外線照射処理など）されていてもよく、易接着層を有していてもよい。
【００７５】
基材層の厚み（平均厚み）は、例えば５〜２０００μｍ、好ましくは１５〜１０００μｍ、さらに好ましくは２０〜５００μｍ程度である。
【００７６】
［防眩フィルムの特性］
本発明の防眩フィルムは、所定の表面形状を有することにより、防眩性と、指での表面滑り性と、耐擦傷性とを同時に充足できる。具体的には、防眩層表面の算術平均粗さＲａは、例えば０．０３〜０．３μｍ、好ましくは０．０５〜０．３μｍ（例えば０．０６〜０．３μｍ）、さらに好ましくは０．０７〜０．２５μｍ（特に０．０８〜０．２μｍ）程度である。Ｒａが小さすぎると、防眩性が低下する虞があり、逆に大きすぎると、耐擦傷性が低下する虞がある。
【００７７】
防眩層表面の粗さ曲線要素の平均長さＲＳｍは、例えば３〜３５μｍ、好ましくは５〜２５μｍ、さらに好ましくは８〜２５μｍ（特に１０〜２５μｍ）程度である。ＲＳｍが小さすぎると、防眩性が低下する虞があり、逆に大きすぎると、耐擦傷性および指での滑り性が低下する虞がある。
【００７８】
防眩層表面の粗さ曲線の最大断面高さＲｔは、例えば０．０５〜２μｍ（例えば０．１〜１．５μｍ）、好ましくは０．３〜１μｍ、さらに好ましくは０．４〜０．９μｍ（特に０．５〜０．８μｍ）程度である。Ｒｔが小さすぎると、防眩性が低下する虞があり、逆に大きすぎると、耐擦傷性が低下する虞がある。
【００７９】
本発明の防眩層表面は、前記Ｒａ、ＲＳｍおよびＲｔのうち、２以上の特性について、前記範囲を充足していればよいが、防眩性と指での表面滑り性と耐擦傷性とを高度に充足できる点から、全ての特性について前記範囲を充足するのが好ましい。
【００８０】
本明細書および特許請求の範囲において、算術平均粗さＲａ、粗さ曲線要素の平均長さＲＳｍおよび粗さ曲線の最大断面高さＲｔは、ＪＩＳ  Ｂ０６０１に準拠して、非接触表面・層断面形状計測システム［（株）菱化システム製「ＶｅｒｔＳｃａｎ２．０」］を用いて、防眩層表面の凹凸形状を計測して得られた曲線に基づいて求めることができる。
【００８１】
防眩層表面は、指での滑り性にも優れており、人工皮膚を貼り付けた面接触子を用いて、荷重０．２Ｎ、移動速度５０ｍｍ／秒、有効測定距離５０ｍｍの条件で測定した防眩層表面の動摩擦係数は３以下（例えば０．０１〜１）であってもよく、例えば０．１〜３、好ましくは０．１５〜２．５、さらに好ましくは０．２〜２（特に０．３〜２）程度である。動摩擦係数が高すぎると、指での滑り性が低下する虞がある。
【００８２】
なお、本明細書および特許請求の範囲において、動摩擦係数は、動摩擦測定機を用いて測定でき、詳細には、後述の実施例に記載された方法で測定できる。
【００８３】
防眩層表面は、耐擦傷性に優れており、室温（２０〜２５℃）下、スチールウール♯００００で速度５０ｍｍ／秒、距離５ｃｍで、防眩層の表面を１０往復したとき、傷が付かない最大荷重は５０ｇ荷重以上（例えば５０〜２０００ｇ荷重）であってもよく、例えば１００ｇ荷重以上、好ましくは２００ｇ荷重以上、さらに好ましくは５００ｇ荷重以上（特に８００ｇ荷重以上）であってもよい。
【００８４】
なお、本明細書および特許請求の範囲において、耐擦傷性の評価は、後述する実施例に記載の方法で評価できる。
【００８５】
本発明の防眩フィルムは、透明性が高く、視認性に優れている。防眩フィルムのヘイズは１〜６０％であり、好ましくは２〜５０％、さらに好ましくは３〜４０％（特に５〜３０％）程度である。ヘイズが低すぎると、防眩性が低下する虞があり、逆に高すぎると、視認性が低下する虞がある。
【００８６】
なお、本明細書および特許請求の範囲において、ヘイズは、ＪＩＳ  Ｋ７１６３に準拠し、ヘイズメーター（日本電色工業（株）製、商品名「ＮＤＨ−５０００Ｗ」）を用いて、防眩層表面が受光器側となるように配置して測定できる。
【００８７】
防眩フィルムの全光線透過率は、例えば７０％以上（例えば７０〜１００％）、好ましくは８０〜９９％、さらに好ましくは８５〜９８％（特に９０〜９５％）程度である。全光線透過率が低すぎると、透明性が低下する虞がある。
【００８８】
なお、本明細書および特許請求の範囲において、全光線透過率は、ＪＩＳ  Ｋ７３６１に準拠して、ヘイズメーター（日本電色工業（株）製「ＮＤＨ−５０００Ｗ」）を用いて測定できる。
【００８９】
防眩層表面の６０°グロスは１〜７０％であり、好ましくは１０〜６８％、さらに好ましくは１５〜６５％程度である。また、透明性が重要な用途では、６０°グロスは、例えば３０〜７０％、好ましく５０〜６８％、さらに好ましくは６０〜６５％程度であってもよい。また、防眩性が重要な用途では、６０°グロスは、例えば５〜６０％、好ましくは１０〜５０％、さらに好ましくは２０〜３０％程度であってもよい。６０°グロスが小さすぎると、視認性が低下する虞があり、逆に大きすぎると、防眩性が低下する虞がある。
【００９０】
なお、本明細書および特許請求の範囲において、６０°グロスは、ＪＩＳ  Ｋ８７４１に準拠して、光沢計（ＴＱＣ社製「ポリグロスＫＴ−ＧＬ００３０」）を用いて測定できる。
【００９１】
本発明の防眩フィルムは、前記防眩層および前記基材層に加えて、慣用の機能層として、粘着層、低屈折率層、反射防止層などと組み合わせてもよい。
【００９２】
［防眩フィルムの製造方法］
本発明の防眩フィルムの製造方法は、特に限定されず、材料の種類に応じて、適宜選択でき、物理的な加工や型を用いた転写などにより形成してもよいが、生産性などの点から、硬化性組成物を熱または活性エネルギー線で硬化させる硬化工程を経て製造する方法が好ましく、規則的な表面の凹凸形状を形成でき、本発明の表面凹凸形状を有する防眩層を形成し易い点から、湿式スピノーダル分解により相分離させて凹凸形状を形成する防眩層形成工程を含むのが好ましい。
【００９３】
防眩層形成工程において、湿式スピノーダル分解では防眩層を形成するための液状組成物を乾燥させる過程で相分離によって表面に凹凸を形成できる。湿式で防眩層を形成するための液状組成物として、１種以上のポリマー成分および１種以上の硬化樹脂前駆体成分を含む硬化性組成物を用いる場合、前記硬化性組成物を支持体の上に塗布して乾燥することにより、ポリマー成分および硬化樹脂前駆体成分から選択される少なくとも２つの成分を、湿式スピノーダル分解により相分離させた後、相分離した硬化性組成物を熱または活性エネルギー線で硬化させる方法であってもよい。
【００９４】
前記支持体は、防眩フィルムを防眩層単独で形成する場合は、防眩層を剥離可能な支持体であってもよいが、機械的特性などの点から、基材層が好ましい。
【００９５】
前記硬化性組成物は溶媒を含んでいてもよい。溶媒は、前記ポリマー成分および硬化樹脂前駆体成分の種類および溶解性に応じて選択でき、少なくとも固形分（例えば、複数のポリマー成分および硬化樹脂前駆体成分、反応開始剤、その他添加剤）を均一に溶解できる溶媒であればよい。特に、ポリマー成分および硬化樹脂前駆体に対する溶媒の溶解性を調整することにより、相分離構造を制御してもよい。そのような溶媒としては、例えば、ケトン類（アセトン、メチルエチルケトン、メチルイソブチルケトン、シクロヘキサノンなど）、エーテル類（ジオキサン、テトラヒドロフランなど）、脂肪族炭化水素類（ヘキサンなど）、脂環式炭化水素類（シクロヘキサンなど）、芳香族炭化水素類（トルエン、キシレンなど）、ハロゲン化炭素類（ジクロロメタン、ジクロロエタンなど）、エステル類（酢酸メチル、酢酸エチル、酢酸ブチルなど）、水、アルコール類（エタノール、イソプロパノール、ブタノール、シクロヘキサノールなど）、セロソルブ類［メチルセロソルブ、エチルセロソルブ、プロピレングリコールモノメチルエーテル（１−メトキシ−２−プロパノール）など］、セロソルブアセテート類、スルホキシド類（ジメチルスルホキシドなど）、アミド類（ジメチルホルムアミド、ジメチルアセトアミドなど）などが例示できる。また、溶媒は混合溶媒であってもよい。
【００９６】
これらの溶媒のうち、メチルエチルケトンなどのケトン類を含むのが好ましく、ケトン類と、アルコール類（ブタノールなどの脂肪族アルコール）および／またはエステル類（酢酸ブチルなどの脂肪族カルボン酸エステル）との混合溶媒がさらに好ましく、ケトン類（特にジＣ１−４アルキルケトン）とアルコール類（特にＣ１−６アルカノール）との混合溶媒が最も好ましい。混合溶媒において、アルコール類および／またはエステル類（両者を混合する場合、総量）の割合は、ケトン類１００質量部に対して、例えば１〜１５０質量部（例えば３〜１００質量部）、好ましくは５〜１００質量部、さらに好ましくは１０〜３０質量部（特に１５〜２０質量部）程度である。本発明では、溶媒を適宜組み合わせることにより、スピノーダル分解による相分離を調整し、視認性と透明性と防眩性とを両立できる凹凸形状を形成できる。
【００９７】
混合液中の溶質（ポリマー成分、硬化樹脂前駆体成分、反応開始剤、その他添加剤）の濃度は、相分離が生じる範囲および流延性やコーティング性などを損なわない範囲で選択でき、例えば１〜８０質量％、好ましくは１０〜７０質量％、さらに好ましくは２０〜５０質量％（特に３０〜４０質量％）程度である。
【００９８】
塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、塗布液は複数回に亘り塗布してもよい。
【００９９】
前記混合液を流延または塗布した後、溶媒の沸点近辺または沸点よりも低い温度（例えば、溶媒の沸点よりも１〜１２０℃、好ましくは５〜５０℃、特に１０〜５０℃程度低い温度）で溶媒を蒸発させることにより、スピノーダル分解による相分離を誘起することができる。溶媒の蒸発は、通常、乾燥、例えば、溶媒の沸点に応じて、３０〜２００℃（例えば３０〜１５０℃）、好ましくは４０〜１２０℃、さらに好ましくは５０〜９０℃（特に６０〜８５℃）程度の温度で乾燥させることにより行うことができる。
【０１００】
このような溶媒の蒸発を伴うスピノーダル分解により、相分離構造のドメイン間の平均距離に規則性または周期性を付与できる。
【０１０１】
乾燥した硬化性組成物は、活性光線（紫外線、電子線など）や熱などにより最終的に硬化させることにより、スピノーダル分解により形成された相分離構造を直ちに固定化できる。硬化性組成物の硬化は、硬化樹脂前駆体成分の種類に応じて、加熱、光照射などを組み合わせてもよい。
【０１０２】
加熱温度は、適当な範囲、例えば５０〜１５０℃程度から選択できる。光照射は、光硬化成分などの種類に応じて選択でき、通常、紫外線、電子線などが利用できる。汎用的な光源は、通常、紫外線照射装置である。
【０１０３】
光源としては、例えば、紫外線の場合は、Ｄｅｅｐ  ＵＶ  ランプ、低圧水銀ランプ、高圧水銀ランプ、超高圧水銀ランプ、ハロゲンランプ、レーザー光源（ヘリウム−カドミウムレーザー、エキシマレーザーなどの光源）などを利用できる。照射光量（照射エネルギー）は、塗膜の厚みにより異なり、例えば１０〜１００００ｍＪ／ｃｍ２、好ましくは２０〜５０００ｍＪ／ｃｍ２、さらに好ましくは３０〜３０００ｍＪ／ｃｍ２程度である。光照射は、必要であれば、不活性ガス雰囲気中で行ってもよい。
【０１０４】
［表示装置］
本発明の防眩フィルムは、高い防眩性と耐擦傷性とを両立できるため、種々の表示装置、例えば、液晶表示装置（ＬＣＤ）、有機ＥＬディスプレイなどに利用でき、さらに指での表面滑り性にも優れるため、タッチパネル付き表示装置、特に、高精細のタッチパネル付きＬＣＤや有機ＥＬディスプレイとして有用である。
【０１０５】
詳しくは、ＬＣＤは、外部光を利用して、液晶セルを備えた表示ユニットを照明する反射型ＬＣＤであってもよく、表示ユニットを照明するためのバックライトユニットを備えた透過型ＬＣＤであってもよい。反射型ＬＣＤでは、外部からの入射光を、表示ユニットを介して取り込み、表示ユニットを透過した透過光を反射部材により反射して表示ユニットを照明できる。反射型ＬＣＤでは、前記反射部材から前方の光路内に本発明の防眩フィルムを配設できる。例えば、本発明の防眩フィルムは、表示ユニットの前面（視認側前面）などに配設または積層でき、特に、コリメートバックライトユニットを有し、かつプリズムシートを有さないＬＣＤの前面に配設してもよい。
【０１０６】
透過型ＬＣＤにおいて、バックライトユニットは、光源（冷陰極管などの管状光源、発光ダイオードなどの点状光源など）からの光を一方の側部から入射させて前面の出射面から出射させるための導光板（例えば、断面楔形状の導光板）を備えていてもよい。また、必要であれば、導光板の前面側にはプリズムシートを配設してもよい。なお、通常、導光板の裏面には、光源からの光を出射面側へ反射させるための反射部材が配設されている。このような透過型ＬＣＤでは、通常、光源から前方の光路内に、本発明の防眩フィルムを配設でき、例えば、表示ユニットの前面などに前記防眩フィルムを配設または積層できる。
【０１０７】
有機ＥＬディスプレイにおいて、有機ＥＬは、各画素ごとに発光素子が構成されており、この発光素子は、通常、金属などの陰電極／電子注入層／電子輸送層／発光層／正孔輸送層／正孔注入層／ＩＴＯなどの陽電極／ガラス板や透明のプラスチック板などの基板で形成されている。有機ＥＬディスプレイにおいても、本発明の防眩フィルムを光路内に配設してもよい。
【０１０８】
また、本発明の防眩フィルムは、タッチパネル付きＬＣＤや有機ＥＬディスプレイの傷つきを防止するためのアフターマーケット向け保護またはプロテクトフィルムとして利用してもよい。
【実施例】
【０１０９】
以下に、実施例に基づいて本発明をより詳細に説明するが、本発明はこれらの実施例によって限定されるものではない。実施例および比較例で用いた原料は以下の通りであり、得られた防眩フィルムを以下の方法で評価した。
【０１１０】
［原料］
重合性基を有するアクリル樹脂：（メタ）アクリル酸−（メタ）アクリル酸エステル共重合体のカルボキシル基の一部に３，４−エポキシシクロヘキセニルメチルアクリレートを付加させた化合物、（株）ダイセル製「サイクロマーＰ（ＡＣＡ）３２０Ｍ」、固形分４０質量％
セルロースアセテートプロピオネート：イーストマン社製「ＣＡＰ−４８２−２０」、アセチル化度＝２．５％、プロピオニル度＝４６％、ポリスチレン換算の数平均分子量７５０００
ウレタンアクリレートＡ：１０官能脂肪族ウレタンアクリレート、平均分子量１２００、ダイセル・オルネクス（株）製「ＫＲＭ８４５２」
ウレタンアクリレートＢ：９官能脂肪族ウレタンアクリレート、平均分子量１８００、ダイセル・オルネクス（株）製「ＫＲＭ８９０４」
ウレタンアクリレートＣ：１５官能ウレタンアクリレート、理論分子量２３００、新中村化学工業（株）製「Ｕ−１５ＨＡ」
ウレタンアクリレートＤ：１５官能ウレタンアクリレート、新中村化学工業（株）製「Ｕ−５３Ｈ」
フッ素含有紫外線反応型表面改質剤：ＤＩＣ（株）製「メガファックＲＳ−７５」
シリカ含有アクリル系コート液：シリカ微粒子含有アクリル系紫外線硬化性化合物、アイカ工業（株）製「Ｚ−７５７−４ＲＬ」、固形分４３重量％
光開始剤：ＢＡＳＦジャパン（株）製「イルガキュア９０７」
ＰＥＴフィルム：ポリエチレンテレフタレートフィルム、三菱樹脂（株）製「Ｏ３２１」、厚み１２５μｍ
ＰＣフィルム：ポリカーボネートフィルム、三菱ガス化学（株）製「ユーピロンＦＳ−２０００」、厚み４００μｍ。
【０１１１】
［防眩層の厚み］
光学式膜厚計を用いて、任意の１０箇所を測定し、平均値を算出した。
【０１１２】
［ヘイズ］
ＪＩＳ  Ｋ７１６３に準拠し、ヘイズメーター（日本電色工業（株）製、商品名「ＮＤＨ−５０００Ｗ」）を用いて、防眩層表面が受光器側となるように配置して測定した。
【０１１３】
［全光線透過率］
ＪＩＳ  Ｋ７３６１に準拠し、ヘイズメーター（日本電色工業（株）製、商品名「ＮＤＨ−５０００Ｗ」）を用いて測定した。
【０１１４】
［６０°グロス］
ＪＩＳ  Ｚ８７４１に準拠して光沢計（ＴＱＣ社製「ポリグロスＫＴ−ＧＬ００３０」）を用いて角度６０°のグロスを測定した。
【０１１５】
［算術平均粗さＲａ、粗さ曲線要素の平均長さＲＳｍ、粗さ曲線の最大断面高さＲｔ］
ＪＩＳ  Ｂ０６０１に準拠して、非接触表面・層断面形状計測システム［（株）菱化システム製「ＶｅｒｔＳｃａｎ２．０」］を用いて、防眩層表面の凹凸形状を計測して得られた曲線に基づいて、算術平均粗さＲａ、粗さ曲線要素の平均長さＲＳｍ、粗さ曲線の最大断面高さＲｔを、それぞれ求めた。
【０１１６】
［耐スチールウール（ＳＷ）性試験］
スチールウール♯００００でカバーされた直径１ｃｍのスティックを備えたスチールウール耐久性試験機を用いて、室温（２０〜２５℃）下において、荷重を変えて、速度５０ｍｍ／秒、距離５ｃｍで、防眩層の表面を１０往復摩擦後、目視で確認を行い、傷が付かなかった最大荷重を求めた。
【０１１７】
［防眩性］
ルーバーの無い向きだしの蛍光灯の照明を防眩フィルムに映し、その正反射光の眩しさを、目視で確認し、以下の基準で評価した
◎：眩しさを感じない
○：眩しさをわずかに感じる
×：眩しさを感じる。
【０１１８】
［動摩擦係数］
動摩擦係数測定器（（株）トリニティーラボ製「ハンディトライボマスターＴＬ２０１Ｔｓ」）を用いて、荷重０．２Ｎ、速度５０ｍｍ／秒、有効測定距離５０ｍｍの時の摩擦力を測定した。面接触子として、５ｍｍ厚のスポンジシート（セメダイン社製「すきまテープＮ−１」）に人工皮膚（ビューラックス社製「バイオスキン」）を貼り付けた接触子を使用し、防眩層表面を摺動させ、動摩擦係数を求めた。
【０１１９】
コート液１の調製
重合性基を有するアクリル樹脂５７．７質量部、セルロースアセテートプロピオネート７．１質量部、ウレタンアクリレートＡ１０５．７質量部、フッ素基含有紫外線反応型表面改質剤１．４質量部、光開始剤「イルガキュア９０７」（ＢＡＳＦ社製）２．８質量部を、メチルエチルケトン（ＭＥＫ）２５０質量部と１−ブタノール３９．２質量部との混合溶媒に溶解し、コート液１を調製した。
【０１２０】
コート液２の調製
ウレタンアクリレートＡの代わりにウレタンアクリレートＢを用いる以外はコート液１の調製と同様にしてコート液２を調製した。
【０１２１】
コート液３の調製
重合性基を有するアクリル樹脂の割合を５９．２質量部に変更した以外は、コート液１の調製と同様にして、コート液３を調製した。
【０１２２】
コート液４の調製
ウレタンアクリレートＡの代わりにウレタンアクリレートＣを用いる以外はコート液１と同様にしてコート液４を調製した。
【０１２３】
コート液５の調製
ウレタンアクリレートＡの代わりにウレタンアクリレートＤを用いる以外はコート液１の調製と同様にしてコート液５を調製した。
【０１２４】
コート液６の調製
混合溶媒をＭＥＫ１８．６１質量部と酢酸ブチル７．９８質量部と１−ブタノール３．９２質量部との混合溶媒に変更する以外はコート液１の調製と同様にしてコート液５を調製した。
【０１２５】
コート液７の調製
重合性基を有するアクリル樹脂の割合を７．０９質量部に変更し、セルロースアセテートプロピオネートの割合を０．５７質量部に変更し、ウレタンアクリレートＣの割合を１０．７８質量部に変更する以外はコート液４の調製と同様にしてコート液７を調製した。
【０１２６】
コート液８の調製
重合性基を有するアクリル樹脂の割合を６．７１質量部に変更し、セルロースアセテートプロピオネートの割合を０．５２質量部に変更し、ウレタンアクリレートＡの割合を１１．９１質量部に変更し、混合溶媒をＭＥＫ１６．６質量部と１−ブタノール３．９２質量部と酢酸ブチル１０．７４質量部との混合溶媒に変更する以外はコート液１の調製と同様にしてコート液８を調製した。
【０１２７】
コート液９の調製
セルロースアセテートプロピオネートの割合を０．７６質量部に変更する以外はコート液４の調製と同様にしてコート液９を調製した。
【０１２８】
コート液１０の調製
コート液４とシリカ含有アクリル系コート液とを、固形分質量比で、前者／後者＝４０／６０となるように混合してコート液１０を調製した。
【０１２９】
実施例１〜６および比較例１〜３
ワイヤーバーを用いて、ＰＥＴフィルムの上に各コート液をコートし、８０℃のオーブン内で１分間乾燥することにより、厚み６μｍの塗膜を形成した。続いて、塗膜に高圧水銀ランプ（アイグラフィックス社製）からの紫外線を約１０秒間照射し、塗膜を硬化させ、防眩層を形成し、防眩フィルムを得た。
【０１３０】
実施例７
ＰＥＴフィルムの代わりにＰＣフィルムを使用し、コート液１０をコートする以外は実施例１〜６および比較例１〜３と同様にして防眩フィルムを得た。
【０１３１】
実施例および比較例で得られた防眩フィルムの評価結果を表１に示す。
【０１３２】
【表１】
2019203931.tif 000002
【０１３３】
表１の結果から明らかなように、実施例の防眩フィルムは、動摩擦係数が低く、指での滑り性が良好である上に、耐擦傷性および防眩性も向上できる。これに対して、比較例の防眩フィルムは、耐擦傷性が低い。
【産業上の利用可能性】
【０１３４】
本発明の防眩フィルムは、種々の表示装置、例えば、ＬＣＤ、陰極管表示装置、有機または無機ＥＬディスプレイ、フィールドエミッションディスプレイ（ＦＥＤ）、表面電界ディスプレイ（ＳＥＤ）、リアプロジェクションテレビディスプレイ、などの表示装置に利用される防眩フィルムとして利用でき、特に、指での滑り性および耐擦傷性に優れる点から、カーナビゲーション用ディスプレイ、ゲーム機器、スマートフォン、パーソナルコンピュータ（ＰＣ）（タブレットＰＣ、ノート型またはラップトップ型ＰＣ、デスクトップ型ＰＣなど）、テレビなどのタッチパネル付き表示装置に好適である。